(57)【要約】【課題】本発明は、透明電極層の骨見えを抑制することが可能な、安価なタッチパネルセンサ用基板、タッチパネルセンサおよび表示装置を提供することを主目的とする。【解決手段】本発明は、透明基板と、上記透明基板上に形成され、屈折率の異なる複数の有機層が積層され、上記有機層のみを有する屈折率調整層とを有し、上記有機層の厚さがそれぞれ１０ｎｍ〜４０ｎｍの範囲内であることを特徴とするタッチパネルセンサ用基板を提供することにより、上記目的を達成する。【選択図】図１
2015230510.tif 000002
【特許請求の範囲】
【請求項１】
透明基板と、
前記透明基板上に形成され、屈折率の異なる複数の有機層が積層され、前記有機層のみを有する屈折率調整層と
を有し、前記有機層の厚さがそれぞれ１０ｎｍ〜４０ｎｍの範囲内であることを特徴とするタッチパネルセンサ用基板。
【請求項２】
透明基板と、
前記透明基板上に形成され、屈折率の異なる複数の有機層が積層され、前記有機層のみを有する屈折率調整層と、
前記屈折率調整層上にパターン状に形成され、金属酸化物を含有する透明電極層と
を有し、前記有機層の厚さがそれぞれ１０ｎｍ〜４０ｎｍの範囲内であることを特徴とするタッチパネルセンサ。
【請求項３】
表示パネルと、前記表示パネルの表示面上に配置されたタッチパネルセンサとを有する表示装置であって、
前記タッチパネルセンサが、透明基板と、前記透明基板上に形成され、屈折率の異なる複数の有機層が積層され、前記有機層のみを有する屈折率調整層と、前記屈折率調整層上にパターン状に形成され、金属酸化物を含有する透明電極層とを有し、前記有機層の厚さがそれぞれ１０ｎｍ〜４０ｎｍの範囲内であり、
前記タッチパネルセンサの前記透明電極層の形成面と、前記表示パネルの表示面とが対向して配置されていることを特徴とする表示装置。
【発明の詳細な説明】
【技術分野】
【０００１】
本発明は、タッチパネルセンサにおけるパターン状の透明電極層を形成するために用いられるタッチパネルセンサ用基板、ならびにそれを用いたタッチパネルセンサおよび表示装置に関するものである。
【背景技術】
【０００２】
今日、入力手段として、タッチパネルが広く用いられている。タッチパネルは、多くの場合、液晶表示装置やプラズマディスプレイ等の表示装置が組み込まれた種々の装置、例えば券売機、ＡＴＭ装置、携帯電話、ゲーム機等に対する入力手段として、表示装置とともに用いられている。このような装置において、タッチパネルは表示装置の表示面に配置され、これにより、タッチパネルは表示装置に対する極めて直接的な入力を可能にする。
【０００３】
タッチパネルセンサは、表示装置とともに用いられることから、透明性が求められ、タッチパネルセンサを構成する電極には、例えばＩＴＯ等の透明電極層が用いられている。この透明電極層は、通常、透明基板上に所定のパターン形状で形成される。この場合、タッチパネルセンサにおいては、透明電極層が形成されている領域と透明電極層が形成されていない領域とで光の反射率、透過率、透過光の色等の光学特性が異なることにより、透明電極層のパターン形状がタッチパネル操作者に観察される、いわゆる透明電極層の骨見えが生じるという問題がある。
【０００４】
この問題に対しては、例えば、透明基板と透明電極層との間にインデックスマッチング層（屈折率調整層）を形成することが提案されている（例えば特許文献１〜５参照）。
【０００５】
特許文献１には、透明樹脂基体上に所定の屈折率および膜厚を有する中間屈折率層を設け、中間屈折率層上に透明導電膜を形成した液晶ディスプレイ用樹脂基板が提案されている。中間屈折率層の材料としては、アルミナ等の中間屈折率材料単体、シリカ等の低屈折率材料とジルコニア、チタニア等の高屈折率材料とを混合させた中間屈折率材料、ＳｉＯｘＮｙ等の金属酸窒化物が例示されている。
【０００６】
特許文献２には、基材と、基材上に形成されたインデックスマッチング層と、インデックスマッチング層上に形成され、パターニングされた透明導電体とを有するタッチパネルセンサであって、インデックスマッチング層が、基材上に形成された高屈折率層と、高屈折率層上に形成された低屈折率層とを有し、透明導電体の屈折率は、高屈折率層の屈折率よりも小さく、低屈折率層の屈折率よりも大きいタッチパネルセンサが提案されている。高屈折率層の材料としては五酸化ニオブが例示され、低屈折率層の材料としては二酸化珪素が例示されている。
【０００７】
特許文献３には、透明な前面板と、前面板上に形成された絶縁性保護膜と、絶縁性保護膜上に形成された透明導電膜とを有し、前面板、絶縁性保護膜および透明導電膜の屈折率が所定の関係を満たすタッチパネルセンサ基板が提案されている。絶縁性保護膜の材料としては、高屈折率の樹脂が例示されている。
【０００８】
特許文献４には、透明材料で形成された基材フィルムと、基材フィルムの少なくとも一方の面に積層され、高屈折率の無機粒子およびビニル系化合物を含む重合性組成物の硬化物で形成されたハードコート層と、ハードコート層表面の一部の領域に形成された透明導電層とを有する透明導電性フィルムであって、ハードコート層の屈折率が、基材フィルムの屈折率よりも大きく、かつ透明導電層の屈折率よりも小さい透明導電性フィルムが提案されている。
【０００９】
特許文献５には、透明基材と、透明基材上に形成され、透明基材よりも屈折率の高い高屈折率層と、高屈折率層上に形成され、高屈折率層よりも屈折率の低い低屈折率層と、低屈折率層上にパターン形成され、低屈折率層よりも屈折率の高い透明配線層とを有する透明導電積層体が提案されている。高屈折率層の材料としては、無機材料および有機材料が例示されている。低屈折率層の材料としては、無機材料が例示されている。また、低屈折率層は、高屈折率層上に形成され、凹凸形成用粒子が添加された有機材料からなる第１低屈折率層と、第１低屈折率層上に形成され、無機材料からなる第２低屈折率層とを有していてもよいことが開示されている。
【先行技術文献】
【特許文献】
【００１０】
【特許文献１】特開平８−２４０８００号公報
【特許文献２】特開２０１２−１４６２１７号公報
【特許文献３】特開２０１３−１６１２０３号公報
【特許文献４】特開２０１２−２１８３６８号公報
【特許文献５】特開２０１３−１０７２１４号公報
【発明の概要】
【発明が解決しようとする課題】
【００１１】
しかしながら、特許文献１、２に記載されているように、無機材料を用いる場合には、例えば真空蒸着法、スパッタリング法等により屈折率調整層を形成するため、真空成膜装置を必要とし、製造コストが高くなるという問題がある。
【００１２】
また、特許文献３、４に記載されているように、有機材料を用いて単層の屈折率調整層を形成する場合には、屈折率調整層の厚さは数百ｎｍ〜数十μｍ程度とされている。しかしながら、屈折率調整層の厚さが厚いと、透過率が低下したり色味が付いてしまったりするという問題がある。また、この場合、屈折率調整層の屈折率および厚さを調整する際に、屈折率調整層の厚さを薄くすると、厚さによって光学特性が大きく変わることから、有機材料からなる単層の屈折率調整層では屈折率調整層の設計が困難であるという問題がある。さらに、有機材料からなる単層の屈折率調整層は、無機材料からなる多層の屈折率調整層と比較して、透明電極層の骨見え抑制効果に劣るという問題もある。
【００１３】
なお、特許文献５に記載されているように、屈折率調整層として無機材料からなる層と有機材料からなる層とを積層する場合においても、無機材料からなる層を形成する際には真空成膜装置が必要となるため、依然として製造コストに課題がある。
【００１４】
本発明は、上記問題点に鑑みてなされたものであり、透明電極層の骨見えを抑制することが可能な、安価なタッチパネルセンサ用基板、タッチパネルセンサおよび表示装置を提供することを主目的とする。
【課題を解決するための手段】
【００１５】
上記課題を解決するために、本発明は、透明基板と、上記透明基板上に形成され、屈折率の異なる複数の有機層が積層され、上記有機層のみを有する屈折率調整層とを有し、上記有機層の厚さがそれぞれ１０ｎｍ〜４０ｎｍの範囲内であることを特徴とするタッチパネルセンサ用基板を提供する。
【００１６】
本発明のタッチパネルセンサ用基板は、タッチパネルセンサに用いた場合に、屈折率調整層上に透明電極層がパターン状に形成されるものである。本発明においては、透明基板上に屈折率の異なる複数の有機層が積層された屈折率調整層が形成されており、各有機層が所定の厚さを有することにより、屈折率調整層上に透明電極層がパターン状に形成された場合には、光の干渉効果により透明電極層の骨見えを抑制することができる。この屈折率調整層は、屈折率の異なる複数の有機層が積層されたものであるため、真空成膜装置を必要とすることなく、安価なタッチパネルセンサ用基板を提供することができる。
【００１７】
また本発明は、透明基板と、上記透明基板上に形成され、屈折率の異なる複数の有機層が積層され、上記有機層のみを有する屈折率調整層と、上記屈折率調整層上にパターン状に形成され、金属酸化物を含有する透明電極層とを有し、上記有機層の厚さがそれぞれ１０ｎｍ〜４０ｎｍの範囲内であることを特徴とするタッチパネルセンサを提供する。
【００１８】
本発明のタッチパネルセンサは、上記タッチパネルセンサ用基板を有するものである。本発明においては、上記タッチパネルセンサ用基板を有することにより、透明電極層の骨見えを抑制することができる、安価なタッチパネルセンサを提供することができる。
【００１９】
さらに本発明は、表示パネルと、上記表示パネルの表示面上に配置されたタッチパネルセンサとを有する表示装置であって、上記タッチパネルセンサが、透明基板と、上記透明基板上に形成され、屈折率の異なる複数の有機層が積層され、上記有機層のみを有する屈折率調整層と、上記屈折率調整層上にパターン状に形成され、金属酸化物を含有する透明電極層とを有し、上記有機層の厚さがそれぞれ１０ｎｍ〜４０ｎｍの範囲内であり、上記タッチパネルセンサの上記透明電極層の形成面と、上記表示パネルの表示面とが対向して配置されていることを特徴とする表示装置を提供する。
【００２０】
本発明の表示装置は、上記タッチパネルセンサを有するものである。本発明においては、上記タッチパネルセンサを有することにより、透明電極層の骨見えを抑制することができ、外観の良好な表示装置とすることができる。
【発明の効果】
【００２１】
本発明は、透明電極層の骨見えを抑制することが可能な安価なタッチパネルセンサ用基板、タッチパネルセンサおよび表示装置を提供することができるという効果を奏する。
【図面の簡単な説明】
【００２２】
【図１】本発明のタッチパネルセンサ用基板の一例を示す概略断面図である。
【図２】本発明のタッチパネルセンサの一例を示す概略平面図および断面図である。
【図３】本発明のタッチパネルセンサ用基板の他の例を示す概略断面図である。
【図４】本発明のタッチパネルセンサの他の例を示す概略平面図および断面図である。
【図５】本発明のタッチパネルセンサの他の例を示す概略平面図および断面図である。
【図６】実施例５のシミュレーションにおける、高屈折率層および低屈折率層の膜厚とΔＥab＊との関係を示すグラフである。
【発明を実施するための形態】
【００２３】
以下、本発明のタッチパネルセンサ用基板、タッチパネルセンサおよび表示装置について詳細に説明する。
【００２４】
Ａ．タッチパネルセンサ用基板
本発明のタッチパネルセンサ用基板は、透明基板と、上記透明基板上に形成され、屈折率の異なる複数の有機層が積層され、上記有機層のみを有する屈折率調整層とを有し、上記有機層の厚さがそれぞれ１０ｎｍ〜４０ｎｍの範囲内であることを特徴とするものである。
【００２５】
本発明のタッチパネルセンサ用基板について、図面を参照して説明する。
図１は本発明のタッチパネルセンサ用基板の一例を示す概略断面図である。図１に示すように、タッチパネルセンサ用基板１は、透明基板２と、透明基板２上に形成され、屈折率の異なる２層の有機層３１、３２の積層体で構成される屈折率調整層３とを有している。また、各有機層３１、３２は所定の厚さを有している。
【００２６】
図２（ａ）〜（ｃ）は本発明のタッチパネルセンサ用基板を有するタッチパネルセンサの一例を示す概略平面図および断面図であり、図２（ｂ）は図２（ａ）のＡ−Ａ線断面図、図２（ｃ）は図２（ａ）のＢ−Ｂ線断面図であり、上記図１に示すタッチパネルセンサ用基板を有するタッチパネルセンサの例である。図２（ａ）〜（ｃ）に示すように、タッチパネルセンサ１０は、透明基板２と、透明基板２上に形成され、屈折率の異なる２層の有機層３１、３２の積層体で構成される屈折率調整層３と、アクティブエリア１１内に配置され、屈折率調整層３の同一面上にパターン状に形成され、互いに絶縁された第１電極１３ａおよび第２電極１３ｂと、屈折率調整層３上にパターン状に形成され、第２電極１３ｂ同士を接続する第２導電部１４ｂと、第２導電部１４ｂを覆うように形成された絶縁層１６と、絶縁層１６上にパターン状に形成され、第１電極１３ａ同士を接続する第１導電部１４ａと、アクティブエリア１１の外側に配置され、屈折率調整層３上にパターン状に形成され、第１電極１３ａおよび第２電極１３ｂにそれぞれ接続された取り出し配線１５および取り出し配線１５に接続された外部接続端子１９とを有している。なお、説明を容易にするため、図２（ａ）において絶縁層を省略している。
このタッチパネルセンサ１０において、第１電極１３ａおよび第２電極１３ｂ、ならびに第２電極１３ｂ同士を接続する第２導電部１４ｂは、透明電極層４となっている。
【００２７】
本発明のタッチパネルセンサ用基板は、タッチパネルセンサに用いた場合に、屈折率調整層上に透明電極層がパターン状に形成されるものである。本発明においては、透明基板上に屈折率の異なる複数の有機層が積層された屈折率調整層が形成されていることにより、屈折率調整層上に透明電極層がパターン状に形成された場合には、光の干渉効果により透明電極層の骨見えを抑制することができる。屈折率調整層は、単層の有機層で構成されているのではなく、複数の有機層の積層体で構成されているため、各有機層の屈折率および厚さを調整することで、複数の無機層の積層体で構成される屈折率調整層と同程度に、透明電極層の骨見え抑制効果を得ることができる。また、屈折率調整層を構成する各有機層は所定の厚さを有するため、透明電極層の骨見えを効果的に抑制することが可能である。
【００２８】
また、屈折率調整層は、屈折率の異なる複数の有機層が積層されたものであるため、例えば有機材料を含有する有機層形成用塗工液を塗布して形成することができる。そのため、真空成膜装置を必要とすることなく、製造コストを削減することができる。また、大面積のタッチパネルセンサ用基板を容易に製造することができる。
【００２９】
以下、本発明のタッチパネルセンサ用基板における各構成について説明する。
【００３０】
１．屈折率調整層
本発明における屈折率調整層は、透明基板上に形成され、屈折率の異なる複数の有機層が積層されたものであり、上記有機層のみを有するものである。また、各有機層は所定の厚さを有するものである。屈折率調整層は、本発明のタッチパネルセンサ用基板をタッチパネルセンサに用いた場合に、透明電極層が形成されている領域と透明電極層が形成されていない領域との光学特性を合わせることにより、透明電極層の骨見えを抑制するために設けられる層である。
【００３１】
ここで、屈折率の異なる複数の有機層が積層されているとは、複数の有機層の積層体において、隣接する有機層の屈折率が異なることをいい、隣接しない有機層の屈折率が同じである場合も含む概念である。例えば、３層の有機層が積層されている場合、１層目および２層目の有機層の屈折率が異なり、２層目および３層目の有機層の屈折率が異なっていればよく、１層目の有機層および３層目の有機層の屈折率は同じであっても異なっていてもよい。
【００３２】
屈折率調整層は、屈折率の異なる複数の有機層が積層されたものであり、高屈折率層および低屈折率層を少なくとも有するものである。有機層の積層数としては、２層以上であればよく、例えば２層、３層等とすることができる。屈折率調整層が２層の有機層の積層体で構成される場合、屈折率調整層としては、例えば、透明基板上に形成された高屈折率層と、高屈折率層上に形成された低屈折率層とを有するもの、透明基板上に形成された低屈折率層と、低屈折率層上に形成された高屈折率層とを有するものが挙げられる。有機層の積層数、屈折率調整層の層構成、高屈折率層および低屈折率層の積層順等については、透明基板およびタッチパネルセンサにおける透明電極層の屈折率、透明電極層の厚さ等に応じて適宜選択することができる。
【００３３】
中でも、屈折率調整層は２層の有機層が積層されたものであることが好ましい。屈折率調整層を少ない層数で構成することができるため、タッチパネルセンサ用基板の製造工程をより簡便にすることができ、製造コストを削減することができるからである。
【００３４】
高屈折率層および低屈折率層の屈折率としては、透明電極層の骨見え抑制効果が得られればよく、各有機層の厚さ、有機層の積層数、屈折率調整層の層構成、高屈折率層および低屈折率層の積層順、透明基板およびタッチパネルセンサにおける透明電極層の屈折率、透明電極層の厚さ等に応じて適宜調整される。
屈折率調整層が２層の有機層の積層体で構成される場合であって、屈折率調整層が、透明基板上に形成された高屈折率層と、高屈折率層上に形成された低屈折率層とを有する場合、高屈折率層の屈折率は、透明基板および低屈折率層よりも高ければよい。また、低屈折率層の屈折率は、高屈折率層および透明電極層よりも低ければよい。
また、屈折率調整層が２層の有機層の積層体で構成される場合であって、屈折率調整層が、透明基板上に形成された低屈折率層と、低屈折率層上に形成された高屈折率層とを有する場合、低屈折率層の屈折率は、透明基板よりも高く、高屈折率層よりも低ければよい。
【００３５】
具体的には、高屈折率層の屈折率は、１．７〜１．９の範囲内であることが好ましく、中でも１．７０〜１．８５の範囲内であることが好ましい。
また、低屈折率層の屈折率は、１．４〜１．６の範囲内であることが好ましく、中でも１．５０〜１．６０の範囲内であることが好ましい。
ここで、高屈折率層および低屈折率層の屈折率は、有機層を５５０ｎｍの波長においてエリプソメータを用いて測定して算出された値である。
【００３６】
有機層に用いられる有機材料としては、透明性を有し、所定の屈折率を示す有機層を得ることができるものであれば特に限定されるものではなく、例えば樹脂が挙げられる。樹脂としては、熱または紫外線や電子線等の電離放射線の照射により硬化した硬化樹脂を挙げることができ、例えば熱硬化樹脂や電離放射線硬化樹脂が挙げられる。
ここで、「電離放射線硬化樹脂」とは、電離放射線の照射により硬化した樹脂をいう。「電離放射線」とは、電磁波または荷電粒子線のうち、分子を重合あるいは架橋し得るエネルギー量子を有するものをいい、例えば、紫外線や電子線の他、Ｘ線、γ線等の電磁波、α線、イオン線等の荷電粒子線が挙げられる。
電離放射線硬化樹脂としては、紫外線硬化樹脂、電子線硬化樹脂を挙げることができる。中でも、紫外線硬化樹脂が好ましい。
【００３７】
熱硬化樹脂としては、透明性を有し、所定の屈折率を示す有機層を得ることができるものであればよく、例えば、ポリメチルメタクリレート樹脂、ポリアクリレート樹脂、ポリカーボネート樹脂、ポリビニルアルコール樹脂、ポリビニルピロリドン樹脂、ヒドロキシエチルセルロース樹脂、カルボキシメチルセルロース樹脂、ポリ塩化ビニル樹脂、メラミン樹脂、フェノール樹脂、アルキッド樹脂、エポキシ樹脂、ポリウレタン樹脂、ポリエステル樹脂、マレイン酸樹脂、ポリアミド樹脂等を挙げることができる。
【００３８】
紫外線硬化樹脂としては、所定の屈折率を示す有機層を得ることができるものであればよく、例えば、アクリル系樹脂、エポキシ系樹脂、ポリイミド系樹脂、ポリ桂皮酸ビニル系樹脂等を挙げることができる。
【００３９】
有機層は屈折率調整粒子を含有していてもよい。有機材料に屈折率調整粒子を添加することによって、有機層の屈折率を調整することができる。屈折率調整粒子としては、高屈折率層に用いられる高屈折率粒子、低屈折率層に用いられる低屈折率粒子が挙げられる。中でも、高屈折率層は、屈折率の調整が容易であることから、有機材料および高屈折率粒子を含有することが好ましい。
なお、有機層が屈折率調整粒子を含有する場合、有機層は表面に屈折率調整粒子による凹凸を有していてもよい。
【００４０】
高屈折率層に用いられる高屈折率粒子としては、上記の屈折率を満たす高屈折率層を得ることができるものであれば特に限定されるものではない。中でも、高屈折率粒子の屈折率は１．５〜２．８程度であることが好ましい。
このような高屈折率粒子としては、金属酸化物粒子を挙げることができ、例えば、酸化ジルコニウム（ＺｒＯ２、屈折率：２．１０）、酸化アンチモン（Ｓｂ２Ｏ５、屈折率：１．７９〜２．０４）、アンチモン錫酸化物（ＡＴＯ、屈折率：１．７５〜２．０５）、インジウム錫酸化物（ＩＴＯ、屈折率：１．９５〜２．００）、燐錫化合物（ＰＴＯ、屈折率：１．７５〜１．８５）、β−Ａｌ２Ｏ５（屈折率：１．６３〜１．７６）、γ−Ａｌ２Ｏ５（屈折率：１．６３〜１．７６）、チタン酸バリウム（ＢａＴｉＯ３、屈折率：２．４）、酸化チタン（ＴｉＯ２、屈折率：２．３〜２．７）、酸化セリウム（ＣｅＯ２、屈折率：１．９５〜２．２０）、酸化錫（ＳｎＯ２、屈折率：２．００）、アルミニウム亜鉛酸化物（ＡＺＯ、屈折率：１．９０〜２．００）、ガリウム亜鉛酸化物（ＧＺＯ、屈折率：１．９０〜２．００）、アンチモン酸亜鉛（ＺｎＳｂ２Ｏ６、屈折率：１．９〜２．０）、酸化亜鉛（ＺｎＯ、屈折率：１．９０）、酸化イットリウム（Ｙ２Ｏ３、屈折率：１．８７）、酸化ジルコニウム（ＺｒＯ２、屈折率：２．０）等が挙げられる。これらの金属酸化物粒子は１種単独で用いてもよく、２種以上を組み合わせてもよい。
【００４１】
低屈折率層に用いられる低屈折率粒子としては、上記の屈折率を満たす低屈折率層を得ることができるものであれば特に限定されるものではなく、無機系、有機系のいずれも用いることができる。中でも、屈折率が低いことから、中空粒子や多孔質粒子が好ましく用いられる。中空粒子および多孔質粒子としては、例えば、多孔質シリカ粒子、中空シリカ粒子、多孔質ポリマー粒子、中空ポリマー粒子が挙げられる。
【００４２】
また、高屈折率粒子および低屈折率粒子は、表面処理されたものであってもよい。粒子に表面処理を施すことにより、樹脂や溶媒との親和性が向上し、粒子の分散が均一となり、粒子同士の凝集が生じにくくなるので、有機層の透過率の低下や、有機層形成用塗工液の塗布性、塗膜強度の低下を抑制することができる。
表面処理された高屈折率粒子および低屈折率粒子としては、例えば特開２０１３−１４２８１７号公報に記載されているものを挙げることができる。
【００４３】
高屈折率粒子および低屈折率粒子の平均粒径としては、例えば５ｎｍ〜８０ｎｍの範囲内であることが好ましく、中でも５ｎｍ〜６０ｎｍの範囲内、特に１０ｎｍ〜４０ｎｍの範囲内であることが好ましい。平均粒径が上記範囲内にあれば、有機層の透明性を損なうことがなく、良好な粒子の分散状態が得られる。なお、平均粒径が上記範囲内にあれば、平均粒径は１次粒径および２次粒径のいずれであってもよく、また粒子が鎖状に連なっていてもよい。
ここで、平均粒径は、有機層の断面の顕微鏡観察による平均粒径をいう。顕微鏡観察による平均粒径は、例えば、１００倍で顕微鏡観察を行い、画像処理ソフト等により任意の粒子の粒子径を１００個測定して個数平均することにより得られる。
【００４４】
高屈折率粒子および低屈折粒子の形状は特に限定されるものではなく、例えば、球状、鎖状、針状等を挙げることができる。
【００４５】
高屈折率層における樹脂および高屈折率粒子の含有量としては、高屈折率層全体としての屈折率が上記の屈折率を満たすように適宜設定される。また、低屈折率層における樹脂および低屈折率粒子の含有量としては、有機層全体としての屈折率が上記の屈折率を満たすように適宜設定される。例えば、高屈折率粒子または低屈折率粒子の含有量としては、有機層に含まれる樹脂１００質量部当たり、２０質量部〜９０質量部の範囲内、中でも４０質量部〜８０質量部の範囲内、特に６０質量部〜８０質量部の範囲内であることが好ましい。粒子の含有量が多いと、有機層が脆くなったり有機層の形成が困難になったりする場合がある。また、粒子の含有量が少ないと、有機層の屈折率を調整することが困難になる場合がある。
【００４６】
有機層が有機材料として紫外線硬化樹脂を含有する場合、光重合開始剤を含有していてもよい。光重合開始剤としては、一般的なものから適宜選択することができる。
【００４７】
各有機層の厚さは、１０ｎｍ〜４０ｎｍの範囲内であり、各有機層の屈折率、有機層の積層数、屈折率調整層の層構成、高屈折率層および低屈折率層の積層順、透明基板およびタッチパネルセンサにおける透明電極層の屈折率、透明電極層の厚さ等に応じて適宜調整される。例えば屈折率調整層が２層の有機層で構成される場合、２層の有機層のうち少なくとも１層の有機層の厚さが１５ｎｍ〜３０ｎｍの範囲内であることが好ましく、２層の有機層の厚さがそれぞれ２０ｎｍ〜３０ｎｍの範囲内であることが好ましい。有機層の厚さが厚すぎると、透明電極層の骨見え抑制効果が十分に得られない場合があるからである。また、有機層の厚さが薄すぎると、透明基板上に有機層を均一に形成することが困難になるからである。
なお、有機層が屈折率調整粒子を含有する場合であって、有機層が表面に屈折率調整粒子による凹凸を有する場合には、上記の有機層の厚さは、屈折率調整粒子による凸部が存在しない部分の有機層の厚さをいう。
【００４８】
ここで、有機層の厚さについては、一般的な測定方法によって測定することができる。厚さの測定方法としては、例えば、透過型電子顕微鏡（ＴＥＭ）の観察像を用いて測定する方法、触針で表面をなぞり凹凸を検出することによって厚さを算出する触針式の方法や、分光反射スペクトルに基づいて厚さを算出する光学式の方法等を挙げることができる。具体的には、ケーエルエー・テンコール株式会社製の触針式厚さ計Ｐ−１５を用いて厚さを測定することができる。なお、厚さとして、対象となる部材の複数箇所における厚さ測定結果の平均値が用いられてもよい。
【００４９】
屈折率調整層全体の厚さとしては、屈折率調整層を構成する各有機層が所定の厚さを有していればよいが、４０ｎｍ〜７０ｎｍの範囲内であることが好ましい。屈折率調整層全体の厚さが薄すぎると、透明基板上に均一な屈折率調整層を形成することが困難となり、屈折率調整層全体の厚さが厚すぎると、透過率の低下や色味の影響が懸念されるからである。
【００５０】
屈折率調整層の透過率としては、８０％以上であることが好ましく、中でも９０％以上であることが好ましく、特に９５％以上であることが好ましい。屈折率調整層の透過率が低いと、本発明のタッチパネル用基板をタッチパネルとして表示装置とともに用いた場合に、表示画像が見にくくなる可能性があるからである。
ここで、屈折率調整層の透過率は、例えばヘイズメーター（商品名：ＮＤＨ２０００、日本電色工業株式会社製）を用いて測定された全光線透過率である。
【００５１】
屈折率調整層の配置としては、透明基板上に屈折率調整層が形成されていればよく、図１に例示するように透明基板２の片面のみに屈折率調整層３が形成されていてもよく、図３に示すように透明基板２の両面に屈折率調整層３ａ、３ｂが形成されていてもよい。透明基板が前面板を兼ねており、前面板一体型タッチパネルセンサ用基板とする場合には、透明基板の片面のみに屈折率調整層および透明電極層が形成される。
【００５２】
屈折率調整層の設計方法としては、公知の方法を適用することができ、例えば以下の方法を挙げることができる。
まず、タッチパネルセンサにおいて、透明電極層が形成されている領域と透明電極層が形成されていない領域との反射率の差、透過率の差および透過色差がそれぞれ所望の値となるように光学特性の目標値を設定する。次に、屈折率調整層を構成する各有機層の厚さおよび屈折率と、本発明のタッチパネルセンサ用基板をタッチパネルセンサとした際に用いられる透明電極層の厚さおよび屈折率とに基づいて、シミュレーションにより透明電極層が形成されている領域と透明電極層が形成されていない領域との反射率の差、透過率の差、透過色差の光学特性の値を求める。次に、屈折率調整層の各有機層の厚さおよび屈折率を可変のパラメータとして、上記の光学特性の目標値を達成することが可能な屈折率調整層の各有機層の厚さおよび屈折率を算出する。これにより、屈折率調整層を設計することができる。上記シミュレーションは、例えば、サイバネットシステムズ（株）製の薄膜設計ソフトウェア（ＯＰＴＡＳ−ＦＩＬＭ）を用いて行うことができる。屈折率調整層の設計方法の詳細については、特開２０１２−１４６２１７号公報に記載の内容と同様であるため、ここでの説明は省略する。
【００５３】
有機層の形成方法としては、透明基板上に有機層を均一に形成できる方法であれば特に限定されるものではなく、例えば、透明基板上に、有機材料を含む有機層形成用塗工液を塗布し硬化させる方法が挙げられる。
有機層形成用塗工液は、必要に応じて溶媒を含んでいてもよい。溶媒としては、一般的なものを用いることができる。
有機層形成用塗工液の塗布方法としては、透明基板上に有機層形成用塗工液を均一に塗布できる方法であれば特に限定されるものではなく、例えば、スピンコート法、ダイコート法、スプレーコート法、ディップコート法、ロールコート法、ビードコート法、バーコート法等を挙げることができる。
有機層形成用塗工液の塗膜の硬化方法としては、有機材料の種類に応じて適宜選択されるものであり、加熱、紫外線や電子線の照射等が挙げられる。
【００５４】
２．透明基板
本発明における透明基板は、上記屈折率調整層を支持するものである。
【００５５】
透明基板としては、タッチパネルセンサの支持基板として用いることができるものであれば特に限定されるものではなく、例えばガラス基板、樹脂基板等を用いることができる。ガラス基板の場合には、タッチパネルセンサの強度を高めることができ、また加熱温度等の製造条件の設定範囲を広くすることができる。一方、樹脂基板の場合には、タッチパネルセンサの軽量化を図ることができ、また有機層のみで構成される屈折率調整層との密着性を高めることができる。
透明基板は、可撓性を有していてもよく有さなくてもよい。
【００５６】
透明基板の透過率としては、８０％以上であることが好ましく、中でも９０％以上であることが好ましい。
ここで、透明基板の透過率は、ＪＩＳ  Ｋ  ７１０５で規定する方法により測定した値（全光線）とする。
【００５７】
透明基板の屈折率としては、透明基板の材料等に応じて異なるものであるが、通常、１．４〜１．６の範囲内であり、中でも１．４５〜１．５５の範囲内であることが好ましい。
ここで、透明基板の屈折率は、５５０ｎｍの波長においてエリプソメータを用いて測定して算出された値である。
【００５８】
透明基板の厚さは、タッチパネルセンサの支持基板として用いることができれば特に限定されないが、一般的には２０μｍ〜１５００μｍ程度である。
【００５９】
３．その他の構成
本発明のタッチパネルセンサ用基板は、上記の透明基板と屈折率調整層とを有するものであればよく、必要に応じて他の構成を有していてもよい。他の構成としては、例えば、透明電極層を挙げることができる。
本発明においては、屈折率調整層上の全面に、金属酸化物を含有する透明電極層が形成されていてもよい。なお、透明電極層に用いられる金属酸化物および透明電極層の厚さ等については、後述の「Ｂ．タッチパネルセンサ」に記載する透明電極層と同様であるため、ここでの説明は省略する。
【００６０】
Ｂ．タッチパネルセンサ
本発明のタッチパネルセンサは、透明基板と、上記透明基板上に形成され、屈折率の異なる複数の有機層が積層され、上記有機層のみを有する屈折率調整層と、上記屈折率調整層上にパターン状に形成され、金属酸化物を含有する透明電極層とを有し、上記有機層の厚さがそれぞれ１０ｎｍ〜４０ｎｍの範囲内であることを特徴とするものである。
【００６１】
本発明のタッチパネルセンサについて、図面を参照して説明する。
図２（ａ）〜（ｃ）は本発明のタッチパネルセンサの一例を示す概略平面図および断面図であり、図２（ｂ）は図２（ａ）のＡ−Ａ線断面図、図２（ｃ）は図２（ａ）のＢ−Ｂ線断面図である。なお、図２（ａ）〜（ｃ）については、上記「Ａ．タッチパネルセンサ用基板」に記載したので、ここでの説明は省略する。
【００６２】
本発明においては、上述のタッチパネルセンサ用基板を有することにより、透明電極層の骨見えを効果的に抑制することが可能であり、また製造コストを削減することが可能である。
【００６３】
なお、透明基板および屈折率調整層については、上記「Ａ．タッチパネルセンサ用基板」に記載したので、ここでの説明は省略する。以下、本発明のタッチパネルセンサにおける他の構成について説明する。
【００６４】
１．透明電極層
本発明における透明電極層は、屈折率調整層上にパターン状に形成され、金属酸化物を含有するものである。
【００６５】
金属酸化物としては、透明電極に用いられる一般的な導電性材料であれば特に限定されるものではなく、例えば、インジウム錫酸化物（ＩＴＯ）、インジウム亜鉛酸化物（ＩＺＯ）、酸化亜鉛、酸化インジウム、酸化錫、アンチモン添加酸化錫、フッ素添加酸化錫、アルミニウム添加酸化亜鉛、カリウム添加酸化亜鉛、シリコン添加酸化亜鉛、酸化亜鉛−酸化錫系、酸化インジウム−酸化錫系、酸化亜鉛−酸化インジウム−酸化マグネシウム系等が挙げられる。また、これらの金属酸化物が２種以上複合された材料も用いることができる。
【００６６】
透明電極層の厚さとしては、所望の導電性を有する透明電極層を得ることができれば特に限定されるものではなく、例えば、１０ｎｍ〜３００ｎｍの範囲内、中でも２０ｎｍ〜２００ｎｍの範囲内、特に３０ｎｍ〜１５０ｎｍの範囲内であることが好ましい。透明電極層の厚さが薄すぎると、電極として十分に機能しない場合がある。また、透明電極層の厚さが厚すぎると、透明電極層にクラック、剥離等が生じやすくなる場合がある。
ここで、透明電極層の厚さは、例えば透過型電子顕微鏡（ＴＥＭ）の観察像を用いて測定することができる。
【００６７】
透明電極層の屈折率としては、透明電極層の材料に応じて適宜決定されるものであり、通常、透明基板の屈折率よりも高くなる。具体的には、透明電極層の屈折率は、１．７０〜２．２０程度であり、中でも１．８０〜２．００の範囲内であることが好ましい。
ここで、透明電極層の屈折率は、５５０ｎｍの波長においてエリプソメータを用いて測定して算出された値である。
【００６８】
透明電極層の形成方法としては、フォトリソグラフィ法を好適に用いることができる。具体的には、上記タッチパネルセンサ用基板を準備し、屈折率調整層上の全面に透明電極層を形成する。次に、透明電極層上にレジスト層を形成し、パターン露光および現像して、レジストパターンを形成する。次に、透明電極層の露出部分をエッチングして、レジストパターンを剥離する。これにより、所定のパターン状に透明電極層を形成することができる。
【００６９】
透明電極層の成膜方法としては、一般的な方法を用いることができ、例えば、真空蒸着法、スパッタリング法、ＣＶＤ法、イオンプレーティング法等のドライプロセスを用いる方法を挙げることができる。
また、透明電極層のエッチングに用いられるエッチング液としては、透明電極層を構成する金属酸化物に応じて適宜設定されるものである。具体的には、透明電極層がＩＴＯからなる場合には、塩化第二鉄と塩酸との混合水溶液や塩酸、シュウ酸、臭化水素酸等を用いることができる。
レジストについては、一般的なフォトリソグラフィ法に用いられているものと同様とすることができる。また、レジストの現像液、レジストの剥離液としては、例えば、水酸化カリウム水溶液等を挙げることができる。
【００７０】
透明電極層は、本発明のタッチパネルセンサを構成する電極であればよく、このような電極としては、後述するように、例えばセンサ電極、導電部、取り出し配線、外部接続端子等が挙げられる。中でも、透明電極層は、少なくともセンサ電極であることが好ましい。
【００７１】
２．タッチパネルセンサの電極
本発明のタッチパネルセンサを構成する電極としては、タッチパネルセンサの形態に応じて適宜選択することができる。例えばタッチパネルセンサが静電容量方式の場合、電極としては、アクティブエリア内に形成されるセンサ電極および導電部、アクティブエリアの外側に形成される取り出し配線および外部接続端子を挙げることができる。
【００７２】
（１）センサ電極
本発明におけるセンサ電極は、アクティブエリア内に形成され、接触位置を検出するために用いられるものであり、互いに絶縁された第１電極および第２電極を有するものである。
なお、第１電極および第２電極が互いに絶縁されているとは、両電極が電気的に接続されていないことをいう。
【００７３】
センサ電極は、上記透明電極層であってもよく、透明電極層でなくてもよいが、透明電極層であることが好ましい。
【００７４】
センサ電極の平面視形状、平面視外形形状としては、例えば、特開２０１１−２１０１７６号公報、特開２０１０−２３８０５２号公報、特許第４６１０４１６号公報、特開２０１０-２８６８８６号公報、特開２００４-１９２０９３号公報、特開２０１０-２７７３９２号公報や特開２０１１−１２９５０１号公報、特開２０１３−１５６７７３号公報、特開２０１３−１４３０５９号公報に挙げられるような一般的なタッチパネルセンサに用いられるものと同様とすることができる。
センサ電極の平面視形状としては、開口部を含まない面状であることが好ましい。また、センサ電極の平面視外形形状としては、具体的には長方形、平面視略正方形形状等の多角形状等とすることができる。
【００７５】
また、第１電極および第２電極の透明基板に対する形成箇所としては、タッチパネルセンサのアクティブエリア内であって両電極が絶縁されるように形成されていれば特に限定されない。例えば図２（ａ）〜（ｃ）に示すように、透明基板２上に屈折率調整層３が形成され、屈折率調整層３上に第１電極１３ａおよび第２電極１３ｂの両方が形成されていてもよく、図４（ａ）、（ｂ）に示すように、透明基板２上に屈折率調整層３が形成され、屈折率調整層３上に第２電極１３ｂが形成され、絶縁層１６を介して第１電極１３ａが形成されていてもよい。また、図５（ａ）、（ｂ）に示すように、透明基板２の両面に屈折率調整層３ａ、３ｂが形成され、一方の屈折率調整層３ａ上に第１電極１３ａが形成され、他方の屈折率調整層３ｂ上に第２電極１３ｂが形成されていてもよい。また、図示しないが、上記タッチパネルセンサ用基板を２枚準備し、各タッチパネルセンサ用基板の屈折率調整層上にそれぞれ第１電極および第２電極を別々に形成してもよい。
【００７６】
なお、図４（ａ）、（ｂ）は本発明のタッチパネルセンサの他の例を示す概略平面図および断面図であり、図４（ｂ）は図４（ａ）のＡ−Ａ線断面図である。図４（ａ）、（ｂ）に示す例においては、第１電極１３ａおよび第２電極１３ｂ、ならびに第１電極１３ａ同士を接続する第１導電部１３ｂおよび第２電極１３ｂ同士を接続する第２導電部１４ｂが、透明電極層４となっている。図４（ａ）において説明を容易にするため絶縁層を省略している。
また、図５（ａ）、（ｂ）は本発明のタッチパネルセンサの他の例を示す概略平面図および断面図であり、図５（ｂ）は図５（ａ）のＡ−Ａ線断面図である。図５（ａ）、（ｂ）に示す例においては、第１電極１３ａおよび第２電極１３ｂ、ならびに第１電極１３ａ同士を接続する第１導電部１３ｂおよび第２電極１３ｂ同士を接続する第２導電部１４ｂが、透明電極層４となっている。図５（ａ）において説明を容易にするため屈折率調整層を省略している。
【００７７】
センサ電極の形成方法としては、センサ電極が上記透明電極層である場合、上記透明電極層の形成方法と同様とすることができる。
【００７８】
（２）導電部
本発明における導電部は、上記センサ電極を構成する第１電極間および第２電極間をそれぞれ接続する第１導電部および第２導電部を有するものである。通常、第１導電部および第２導電部はその一部が平面視上重なるように形成される。
【００７９】
導電部は、上記透明電極層であってもよく、透明電極層でなくてもよい。
導電部が上記透明電極層ではない場合、導電部に用いられる導電性材料としては、例えば、アルミニウム、モリブデン、銀、クロム等の金属およびその合金等を用いることができる。
【００８０】
導電部の平面視外形形状としては、一般的なタッチパネルセンサと同様とすることができ、例えば、センサ電極の平面視外形形状より幅の狭いライン形状、センサ電極の平面視外形形状と同等の幅を有するライン形状等とすることができる。
【００８１】
また、第１導電部および第２導電部の形成箇所としては、第１電極間および第２電極間をそれぞれ安定的に接続でき、かつ、両者が絶縁されるように形成されるものであれば特に限定されるものではない。例えば、既に説明した図４および図５に示すように第１電極１３ａおよび第２電極１３ｂが異なる表面上または異なる部材上に形成されている場合には、第１導電部１４ａおよび第２導電部１４ｂをそれぞれ第１電極１３ａおよび第２電極１３ｂと同一表面上に形成することができる。また、図２に示すように第１電極１３ａおよび第２電極１３ｂの両者が屈折率調整層３の同一表面上に形成されている場合には、第１導電部１４ａおよび第２導電部１４ｂを絶縁層１６を介して形成することができる。
【００８２】
導電部の形成方法としては、導電部が上記透明電極層である場合、上記透明電極層の形成方法と同様とすることができる。また、導電部が上記透明電極層ではない場合、導電部の形成方法としては、フォトリソグラフィ法の他、インクジェット法を挙げることができる。
【００８３】
（３）取り出し配線
本発明における取り出し配線は、上記センサ電極に接続されるものである。
【００８４】
取り出し配線の形成箇所としては、本発明のタッチパネルセンサの種類や用途等に応じて適宜設定されるものであるが、本発明のタッチパネルセンサが表示装置に用いられる場合には、通常、非アクティブエリアに取り出し配線が形成される。
【００８５】
取り出し配線としては、上記透明電極層であってもよく、透明電極層でなくてもよい。通常、取り出し配線は透明電極層でないことが好ましい。
取り出し配線が上記透明電極層ではない場合、取り出し配線に用いられる導電性材料としては、銀、金、クロム、プラチナ、アルミニウムの単体、あるいはこれらのいずれかを主体とする合金等を例示することができる。金属合金としては、ＡＰＣ、すなわち銀・パラジウム合金が汎用される。また、金属の複合体としては、ＭＡＭ（Ｍｏ−Ａｌ−Ｍｏ、すなわちモリブデン・アルミニウム・モリブデンの３層構造体）等も適用可能である。
【００８６】
取り出し配線の線幅としては、一般的なタッチパネルセンサと同様とすることができ、例えば、０．０１ｍｍ〜０．２ｍｍ程度とすることができる。
【００８７】
（４）外部接続端子
本発明における外部接続端子は、上記取り出し配線に接続され、例えば、フレキシブルプリント配線基板等のタッチパネルセンサの外部の構成との接続に用いられるものである。
【００８８】
外部接続端子の形成箇所および外部接続端子が透明電極層でない場合の導電性材料としては、タッチパネルセンサに一般的に用いられるものとすることができ、具体的には、上記取り出し配線と同様とすることができる。
外部接続端子の端子幅、厚さおよび平面視形状や、外部接続端子部内における外部接続端子間の間隔については、一般的なタッチパネルセンサと同様とすることができる。具体的には、特開２０１１−２１０１７６号公報に記載されるものと同様とすることができる。
【００８９】
３．その他の構成
本発明のタッチパネルセンサは、上記の透明基板と屈折率調整層と透明電極層とを有するものであればよく、必要に応じて他の構成を有していてもよい。他の構成としては、例えば、絶縁層、オーバーコート層、加飾層、前面板等を挙げることができる。
【００９０】
（１）絶縁層
本発明においては、必要に応じて絶縁層が形成されていてもよい。絶縁層は、上記センサ電極を構成する第１電極および第２電極間や、上記導電部を構成する第１導電部および第２導電部間の短絡を防止するために形成されるものである。
絶縁層の詳細については、例えば特開２０１３−２１０７３３号公報に記載のものと同様とすることができる。
【００９１】
（２）オーバーコート層
本発明においては、センサ電極、導電部および取り出し配線を覆うようにオーバーコート層が形成されていてもよい。
オーバーコート層としては、絶縁性および透明性を有するものであればよい。絶縁性および透明性を有する被覆層の材料としては、例えばアクリル樹脂等の有機材料や酸化ケイ素等の無機材料等を挙げることができる。
【００９２】
（３）加飾層
本発明においては、加飾層が形成されていてもよい。加飾層により、取り出し配線や外部接続端子を隠すことができ、意匠性を高めることができる。また、加飾層は、文字、図形、記号等の標章等を表示するものとしても用いられる。
【００９３】
加飾層は、非アクティブエリアに額縁状に形成されていることが好ましい。
加飾層の配置としては、取り出し配線および外部接続端子よりもタッチパネルセンサの操作面側に加飾層が配置されていればよく、例えば屈折率調整層と取り出し配線および外部接続端子との間に加飾層が形成されていてもよく、透明基板と屈折率調整層との間に加飾層が形成されていてもよく、透明基板の取り出し配線および外部接続端子が形成されている面とは反対側の面に加飾層が形成されていてもよい。また、後者の場合、透明基板上に直に加飾層が形成されていてもよく、後述の前面板に加飾層が形成されていてもよい。
【００９４】
加飾層としては、例えばバインダ樹脂および色材を含有する着色層や、金属層が挙げられる。
加飾層の形成方法としては、所定のパターン状に加飾層を形成することができる方法であればよく、加飾層の材料等に応じて適宜選択される。例えば加飾層が着色層である場合、加飾層の形成方法としては、グラビア印刷、スクリーン印刷等の印刷法、インクジェット法、フォトリソグラフィ法等が挙げられる。また、加飾層が金属層である場合、マスク蒸着法等が挙げられる。
加飾層の厚さとしては、目的に応じて適宜選択される。
【００９５】
（４）前面板
本発明においては、タッチパネルセンサの操作面側の最表面に前面板が配置されていてもよい。前面板としては、タッチパネルセンサに用いられる一般的なものを使用することができる。
本発明においては、透明基板が前面板を兼ねることが好ましい。この場合、前面板一体型タッチパネルセンサとすることができる。
【００９６】
４．タッチパネルセンサ
本発明のタッチパネルセンサは、上記屈折率調整層を有することにより、透明電極層が形成されている領域および透明電極層が形成されていない領域の光学特性が調整されたものである。透明電極層が形成されている領域および透明電極層が形成されていない領域の光学特性については、本発明のタッチパネルセンサの用途に応じて適宜調整することができる。
【００９７】
本発明のタッチパネルセンサの用途としては、例えば、液晶表示装置や有機ＥＬ表示装置等の表示装置を挙げることができる。
【００９８】
Ｃ．表示装置
本発明の表示装置は、表示パネルと、上記表示パネルの表示面上に配置されたタッチパネルセンサとを有するものであって、上記タッチパネルセンサが、透明基板と、上記透明基板上に形成され、屈折率の異なる複数の有機層が積層され、上記有機層のみを有する屈折率調整層と、上記屈折率調整層上にパターン状に形成され、金属酸化物を含有する透明電極層とを有し、上記有機層の厚さがそれぞれ１０ｎｍ〜４０ｎｍの範囲内であり、上記タッチパネルセンサの上記透明電極層の形成面と、上記表示パネルの表示面とが対向して配置されていることを特徴とするものである。
【００９９】
本発明においては、上記タッチパネルセンサを有することにより、透明電極層の骨見えを効果的に抑制することができ、外観の良好な表示装置とすることができる。
【０１００】
以下、本発明の表示装置における各構成について説明する。
【０１０１】
１．タッチパネルセンサ
本発明におけるタッチパネルセンサは、表示パネルの表示面上に、タッチパネルセンサの透明電極層の形成面と表示パネルの表示面とが対向するように配置されるものである。
タッチパネルセンサおよび表示パネルは、通常、接着層を介して貼合される。接着層には、例えばＯＣＡと称される光学用透明接着剤を用いることができる。
なお、タッチパネルセンサについては、上記「Ｂ．タッチパネルセンサ」に記載したので、ここでの説明は省略する。
【０１０２】
２．表示パネル
本発明に用いられる表示パネルとしては、タッチパネルを適用可能なものであれば特に限定されるものではなく、例えば液晶パネル、有機ＥＬパネル、電子ペーパー等のフラットディスプレイパネルが挙げられる。
【０１０３】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【０１０４】
以下に実施例を示し、本発明をさらに詳細に説明する。
【０１０５】
［準備］
（高屈折率層形成用塗工液Ａ）
屈折率１．７０の高屈折率層を形成するための高屈折率層形成用塗工液Ａを準備した。高屈折率層形成用塗工液Ａは、エポキシ樹脂を主成分とする光硬化性または熱硬化性樹脂組成物に、酸化チタン粒子や酸化ジルコニウム粒子のような金属酸化物粒子を、屈折率が１．７０となるように添加したものである。
【０１０６】
（高屈折率層形成用塗工液Ｂ）
屈折率１．８０の高屈折率層を形成するための高屈折率層形成用塗工液Ｂを準備した。高屈折率層形成用塗工液Ｂは、エポキシ樹脂を主成分とする光硬化性または熱硬化性樹脂組成物に、酸化チタン粒子や酸化ジルコニウム粒子のような金属酸化物粒子を、屈折率が１．８０となるように添加したものである。
【０１０７】
（低屈折率層形成用塗工液Ｃ）
屈折率１．５０の低屈折率層を形成するための低屈折率層形成用塗工液Ｃを準備した。低屈折率層形成用塗工液Ｃは、エポキシ樹脂を主成分とする光硬化性または熱硬化性樹脂組成物を複数混合し、屈折率が１．５０となるように調合したものである。
【０１０８】
（低屈折率層形成用塗工液Ｄ）
屈折率１．６０の低屈折率層を形成するための低屈折率層形成用塗工液Ｄを準備した。低屈折率層形成用塗工液Ｄは、エポキシ樹脂を主成分とする光硬化性または熱硬化性樹脂組成物を複数混合し、屈折率が１．６０となるように調合したものである。
【０１０９】
［実施例１］
（タッチパネルセンサ用基板の作製）
透明基板として、厚さ０．５５ｍｍ、屈折率１．５０のガラス基板を準備した。まず、ガラス基板上に、上記の高屈折率層形成用塗工液Ａを塗工し、露光、焼成して、厚さ１０ｎｍ〜５０ｎｍ、屈折率１．７０の高屈折率層を形成した。なお、厚さ３０ｎｍの高屈折率層の断面のＴＥＭ観察を行ったところ、高屈折率層に含まれる粒子の粒径は２０ｎｍであった。次いで、高屈折率層上に、上記の低屈折率層形成用塗工液Ｃを塗工し、露光、焼成して、厚さ１０ｎｍ〜５０ｎｍ、屈折率１．５０の低屈折率層を形成した。
【０１１０】
（タッチパネルセンサの作製）
次に、低屈折率層の外縁にスクリーン印刷法により額縁状の加飾層を形成し、加飾層上にフォトリソグラフィ法により金属から構成される取り出し配線および外部接続端子をパターン状に形成した。次いで、フォトリソグラフィ法によりＩＴＯから構成される透明電極層をパターン状に形成し、図２（ａ）〜（ｃ）に例示するような第１電極および第２電極を有するセンサ電極と第２導電部とを形成した。透明電極層の厚さは１３００Åとした。次いで、第２導電部を覆うように絶縁層を形成し、絶縁層上に第１導電部を形成した。
【０１１１】
［実施例２］
高屈折率層形成用塗工液Ａに代えて高屈折率層形成用塗工液Ｂを用いたこと以外は、実施例１と同様にしてタッチパネルセンサを作製した。なお、厚さ３０ｎｍの高屈折率層の断面のＴＥＭ観察を行ったところ、高屈折率層に含まれる粒子の粒径は２０ｎｍであった。
【０１１２】
［実施例３］
高屈折率層形成用塗工液Ａに代えて高屈折率層形成用塗工液Ｂを用い、低屈折率層形成用塗工液Ｃに代えて低屈折率層形成用塗工液Ｄを用いたこと以外は、実施例１と同様にしてタッチパネルセンサを作製した。
【０１１３】
［実施例４］
ガラス基板上に、上記の低屈折率層形成用塗工液Ｃを塗工し、露光、焼成して、厚さ３０ｎｍ、屈折率１．５０の低屈折率層を形成した後、低屈折率層上に、上記の高屈折率層形成用塗工液Ｂを塗工し、露光、焼成して、厚さ３０ｎｍ、屈折率１．８０の高屈折率層を形成したこと以外は、実施例１と同様にしてタッチパネルセンサを作製した。
【０１１４】
［比較例１］
屈折率調整層を形成しなかったこと以外は、実施例１と同様にしてタッチパネルセンサを作製した。
【０１１５】
［比較例２］
ガラス基板上に酸化ニオブからなる高屈折率層と酸化ケイ素からなる低屈折率層とが順に積層されたタッチパネルセンサ用基板を準備したこと以外は、実施例１と同様にしてタッチパネルセンサを作製した。
【０１１６】
［比較例３］
屈折率１．７５の屈折率調整層を形成するため屈折率調整層形成用塗工液Ｅを準備した。屈折率調整層形成用塗工液Ｅは、エポキシ樹脂を主成分とする光硬化性または熱硬化性樹脂組成物に、酸化チタン粒子や酸化ジルコニウム粒子のような金属酸化物粒子を、屈折率が１．７５となるように添加したものである。
ガラス基板上に、上記の屈折率調整層形成用塗工液Ｅを塗工し、露光、焼成して、厚さ１μｍ、屈折率１．７５の屈折率調整層を１層形成したこと以外は、実施例１と同様にしてタッチパネルセンサを作製した。
【０１１７】
［評価］
１．目視評価
タッチパネルセンサの透明電極層の骨見えに関して、４０Ｗの蛍光灯２本の真下で観察した場合および晴天時の室内窓側の太陽光の下で観察した場合それぞれについて、目視で評価した。「５」が最も良く、「１」が最も悪い評価である。
１：透明電極層のパターンがはっきり確認される。
２：透明電極層のパターンが確認される。
３：透明電極層のパターンがぼんやり確認される。
４：透明電極層のパターンがほとんど確認されない。
５：透明電極層のパターンが確認されない。
なお、例えば「３」と「４」の間であると判断した場合には「３．５」と評価した。また、３人で評価し、平均値を取った。
【０１１８】
２．反射率比
透明電極層が形成されている領域および透明電極層が形成されていない領域の波長５５０ｎｍの反射率を測定した。そして、透明電極層が形成されている領域の反射率をＹ（ＩＴＯ）、透明電極層が形成されていない領域の反射率をＹ（ｓｌｉｔ）とし、反射率比Ｙ（ＩＴＯ）／Ｙ（ｓｌｉｔ）を求めた。
結果を下記表１に示す。
【０１１９】
【表１】
2015230510.tif 000003
【０１２０】
番号１〜２９のタッチパネルセンサはいずれも、番号３０の屈折率調整層が形成されていない場合と比較して、蛍光灯下および太陽光下の少なくともいずれかで評価が良くなった。
番号１２、２５のタッチパネルセンサは、番号３２の１層の厚膜の屈折率調整層が形成されている場合と比較すると、評価は同程度であるが、屈折率調整層の厚さが薄いため、透過率および色味の点で優位であった。
また、番号２７、２８のタッチパネルセンサについて反射率比を求めたところ、目視評価と一致した。
【０１２１】
［実施例５］
タッチパネルセンサにおける透明電極層が形成されている領域と透明電極層が形成されていない領域との反射光の差についてシミュレーションを行った。
シミュレーション条件を下記に示す。
透明電極層が形成されている領域については、透明基板／高屈折率層／低屈折率層／透明電極層の層構成を仮定した。透明電極層が形成されていない領域については、透明基板／高屈折率層／低屈折率層の層構成を仮定した。また、透明基板の屈折率を１．５０、高屈折率層の屈折率を１．７０、低屈折率層の屈折率を１．５０、透明電極層の屈折率を２．００とし、透明基板の厚さを０．５５ｍｍ、透明電極層の厚さを１３００Åとし、各有機層の厚さは１０ｎｍ〜１００ｎｍの範囲内で変化させた。
シミュレーションにより、透明電極層が形成されている領域の反射光と透明電極層が形成されていない領域の反射光との色差ΔＥab＊を求めた。ここで、ΔＥab＊は、下記式（１）により算出される。
ΔＥab＊＝［（ΔＬ＊）2＋（Δａ＊）2＋（Δｂ＊）2］1/2      （１）
ΔＥab＊：色差
ΔＬ＊：透明電極層が形成されている領域のＬ＊と透明電極層が形成されていない領域のＬ＊との差
Δａ＊：透明電極層が形成されている領域のａ＊と透明電極層が形成されていない領域のａ＊との差
Δｂ＊：透明電極層が形成されている領域のｂ＊と透明電極層が形成されていない領域のｂ＊との差
Ｌ＊、ａ＊およびｂ＊：Ｌ＊ａ＊ｂ＊表色系の値
シミュレーション結果を図６に示す。ΔＥab＊は、大きくなるほど透明電極層が可視化される傾向が増大し、小さくなるほど透明電極層が不可視化される傾向にある。シミュレーション結果は、実施例１〜４の結果と一致した。
【符号の説明】
【０１２２】
１  …  タッチパネルセンサ用基板
２  …  透明基板
３、３ａ、３ｂ…  屈折率調整層
４  …  透明電極層
１０  …  タッチパネルセンサ
１１  …  アクティブエリア
１３ａ  …  第１電極
１３ｂ  …  第２電極
１４ａ  …  第１導電部
１４ｂ  …  第１導電部
１５  …  取り出し配線
１６  …  絶縁層
１９  …  外部接続端子
３１、３２  …  有機層
【図１】
2015230510.tif 000004
【図２】
2015230510.tif 000005
【図３】
2015230510.tif 000006
【図４】
2015230510.tif 000007
【図５】
2015230510.tif 000008
【図６】
2015230510.tif 000009